Brevet FR2671797A1 — publié le 19920724

Procédé de densification d'un substrat poreux par une matrice contenant du carbone La présente invention a pour objet un procédé de densification d'un substrat poreux par une matrice contenant du carbone. Le domaine concerné par la présente invention est plus particulièrement celui des matériaux composites à renfort fibreux, notamment à renfort en fibres de carbone, et à matrice en carbone ou principalement en carbone. Les matériaux composites carbone/carbone (C/C) à renfort fibreux et matrice en carbone sont utilisés dans diverses applications qui font appel en particulier à leurs propriétés thermostructurales, c'est-à- dire à leurs performances mécaniques élevées et à leur capacité de conserver ces performances jusqu'à des températures élevées Ainsi, les matériaux composites C/C sont utilisés dans le domaine du freinage, pour réaliser des disques de frein, notamment des disques de frein d'avion ou de véhicules terrestres, dans le domaine aérospatial, pour réaliser des tuyères de moteurs ou autres éléments de propulseurs ou véhicules spatiaux, ainsi que dans le domaine des biomatériaux. Une des principales limitations à l'extension de l'utilisation des composites C/C, en dépit de leurs performances, est leur coût de fabrication élevé. La fabrication d'un composite C/C comprend généralement la réalisation d'un renfort fibreux, ou préforme, et la densification de la préforme par la matrice en carbone. La préforme est formée à partir par exemple de fils, c 8 bles, feutres, tissus en carbone ou en un précurseur du carbone, le précurseur étant transformé en carbone par traitement thermique avant densification. La densification est réalisée par voie liquide ou par voie gazeuse. La voie liquide consiste à imprégner la préforme par une résine à taux de coke élevé, c'est-à-dire une résine laissant un résidu en carbone par traitement thermique Plusieurs cycles consécutifs comprenant suivie d'une phase une phase d'imprégnation par de polymérisation et d'une carbonisation sont nécessaires pour atteindre un densification suffisant. la résine phase de degré de La voie gazeuse consiste à réaliser une infiltration chimique en phase vapeur La préforme est placée dans un enceinte dans laquelle est admise une phase gazeuse laissant un dépôt solide de carbone sur les fibres de la préforme, jusqu'au coeur de celle- ci, dans des conditions particulières de température et de pression La phase gazeuse est par exemple constituée par un ou plusieurs hydrocarbures donnant du carbone par craquage. Un inconvénient majeur des procédés de densification ci- dessus tient au temps nécessaire pour atteindre un degré de densification suffisant, en particulier par la voie gazeuse, ce qui explique le co Ot élevé de fabrication Ainsi, par exemple, il est fréquent que la densification d'une préforme par du carbone obtenu par infiltration chimique en phase vapeur demande plusieurs centaines d'heures. En outre, les procédés de densification ci-dessus permet- tent difficilement d'obtenir une densité homogène En particulier, en utilisant l'infiltration chimique en phase vapeur, il est prati- quement inévitable que la densification se produise plus rapidement au voisinage de la surface qu'au coeur de la préforme, conduisant à un gradient de densité dans l'épaisseur de la préforme. Un procédé de réalisation d'un composite alumine-alumine, selon lequel la matrice alumine est obtenue par infiltration d'une poudre d'alumine dans un moule contenant un lit de fibres d'alumine est décrit dans la demande de brevet FR-A-2 526 785 Une barbotine est préparée avec de la poudre d'alumine ayant une granulométrie moyenne d'environ 1 micron, et est introduite à la partie supérieure du moule tandis qu'un vide est formé à la partie inférieure de celui-ci. La présente invention a pour but de fournir un procédé utilisant également la technique d'infiltration sous pression de poudre très fine pour densifier un substrat par une matrice en carbone. Ce but est atteint au moyen d'un procédé comprenant, selon l'invention, les étapes qui consistent à: placer d'un côté d'un substrat à densifier une barbo- tine contenant une poudre très fine de carbone, établir une différence de pression pour forcer la barbotine à traverser le substrat, filtrer le liquide ayant traversé le substrat pour retenir la poudre de carbone à l'intérieur du substrat, lorsque la densification du substrat par la poudre de carbone est terminée, sécher le substrat densifié et transformer en carbone, par carbonisation, un précurseur du carbone introduit au sein du substrat afin de lier la poudre constituant la matrice. Le précurseur du carbone, par exemple constitué par une résine, peut être introduit au sein du substrat après densification par la poudre de carbone et séchage, la résine donnant la cohésion nécessaire à la matrice en liant les particules de poudre entre elles Le cycle final d'imprégnation par le précurseur du carbone, polymérisation et carbonisation de celui-ci pourra être répété. En variante, l'introduction du précurseur de carbone au sein du substrat peut être réalisée simultanément avec la poudre de carbone, le précurseur étant sous forme de liquide mélangé avec la poudre de carbone dans la barbotine. D'autres poudres pourront être mélangées avec la poudre de carbone dans la barbotine, en particulier des poudres de matériaux inhibiteurs d'oxydation afin de conférer au matériau composite une meilleure tenue en atmosphère oxydante. L'inhibiteur d'oxydation est choisi par exemple parmi le carbure de bore, le nitrure de bore, le carbure de silicium ou un oxyde réfractaire. Par rapport aux techniques connues de densification par voie liquide ou par voie gazeuse, le procédé selon l'invention permet de réduire la durée de fabrication de façon considérable, tout en donnant une densité constante dans tout le volume du matériau et en procurant aux matériaux des performances comparables voire, sur certains points, supérieures A titre d'exemple, pour des pièces relativement épaisses (environ 100 mm d'épaisseur) le délai total normal de fabrication en usine peut être ramené à deux semaines au lieu de plusieurs mois par infiltration chimique en phase vapeur. Le précurseur du carbone utilisé pour l'imprégnation du substrat densifié par la poudre de carbone peut être une résine à taux de cocke relativement élevé, par exemple une résine phénolique ou une résine furanique ou un brai de pétrole ou de houille. De préférence, la poudre de carbone utilisée est une poudre submicronique, en particulier du noir de carbone, celui-ci ayant généralement une granulométrie moyenne comprise entre 0,1 et 1 micron. Après imprégnation par le précurseur du carbone et transformation du précurseur en carbone, il peut être procédé à une étape de graphitation. Il est ainsi possible de réaliser un matériau composite à matrice graphite par la technique d'aspiration de poudre fine, alors que cette technique, mise en oeuvre directement avec une poudre de graphite, peut poser des problèmes de compaction en raison de la structure lamellaire du graphite. Un exemple particulier de réalisation de l'invention sera maintenant décrit à titre indicatif, mais non limitatif. Sur les dessins annexés: la figure 1 illustre très schématiquement, et en coupe, une installation permettant la mise en oeuvre de procédé selon l'invention; la figure 2 montre des courbes illustrant les vitesses de densification obtenues avec un procédé selon l'invention et un procédé selon l'art antérieur; et la figure 3 illustre très schématiquement, et en coupe, une installation permettant la mise en oeuvre du procédé selon l'invention pour la densification de pièces coniques. La figure 1 montre un substrat poreux 10 à densifier par du carbone, placé dans un bac 20 (figure 1), dans la partie inférieure de celui-ci. La densification est réalisée par introduction d'une poudre ultrafine de carbone en suspension dans une barbotine 12 versée au-dessus du substrat 10 La barbotine 12 est obtenue à partir d'un mélange de noir de carbone, d'un liquide suspensif, de l'eau par exemple, et un défloculant, le mélange étant soumis à un passage dans unhomogénéiseur. Un filtre fin 14 est placé sous le substrat pour filtrer l'eau de la barbotine et retenir la poudre de carbone Le filtre 14 est supporté par un tamis 16 situé au-dessus d'une paroi perforée 18. Le passage de la barbotine 12 à travers le substrat 10 est provoqué en engendrant une différence de pression entre la partie inférieure du bac 20, sous le filtre 14 et la partie supé- rieure du bac Cette différence de pression, qui peut aller de 6 bars à au moins 30 bars, selon l'épaisseur du substrat, est produite en exerçant une surpression sur la barbotine recouvrant le substrat 10 avec aspiration éventuelle dans le fond du bac Cette aspiration peut être produite au moyen d'une pompe à vide 22 reliée au fond du bac au moyen d'une conduite 24 L'eau de la barbotine ayant traversé le filtre 14, le tamis intermédiaire 16 et la paroi 18 peut être extraite par la conduite 24. Le passage de la barbotine peut être facilité en soumettant le bac 20 à des vibrations A cet effet, le bac est monté sur une table vibrante, ou est couplé à un transducteur engendrant des vibrations ultrasonores. Exemple Le substrat 10 est constitué par un empilement à plat de strates de tissu de carbone d'une épaisseur totale de 100 mm, les strates étant liées entre elles par aiguilletage Le taux volume de fibres est de 25 %, c'est-à-dire une porosité initiale de 75 %. La barbotine 12 est constituée par un mélange d'eau et de noir de carbone d'une granulométrie moyenne d'environ 0,2 micron. La barbotine contient environ 1 partie en poids de carbone par partie en poids d'eau. Une pression de 30 bars est exercée sur la barbotine 12, la face inférieure du filtre 14 étant maintenue sous vide primaire (environ 20 mbars). La barbotine s'infiltre à l'intérieur du substrat 10 qui est densifié progressivement par la poudre de carbone retenue par le filtre 14. La densification est terminée au bout d'environ 4 heures. Le substrat 10 densifié est extrait du bac 12 et séché en étuve Le pesage du substrat permet de mesurer une densité de 1,31, représentant une porosité résiduelle de 28 %, la porosité ayant ainsi diminué de 75 % à 28 % en une seule opération. Le substrat 10 densifié et séché est soumis ensuite à un cycle d'imprégnation par une résine phénolique suivie de la polymérisation et de la carbonisation de la résine L'imprégnation par la résine est réalisée sous pression, en utilisant par exemple l'installation de la figure 1 La durée totale du cycle est d'environ 12 jours. Après ce ccycle d'imprégnation-polymérisation- carbonisation, la densité mesurée est de 1,41 Elle passe à 1,43 après un deuxième cycle identique au précédent Ce deuxième cycle peut donc être considéré généralement comme superflu en raison de la faible augmentation de densité qu'il amène. La courbe A de la figure 2 représente l'évolution de la densité du matériau densifié en fonction du nombre d'opérations, la première opération étant la densification sous pression par le noir de carbone, et les deuxième et troisième opérations étant les deux cycles d'imprégnation-polymérisation-carbonisation. Le matériau composite obtenu après un cycle d'imprégnation-polymérisation-carbonisation est soumis à un essai de traction qui donne les résultats suivants: Rt = 81 M Pa, Rt étant la résistance à la traction, All = 1 %, All étant l'allongement à la rupture, et E = 19 G Pa, E étant le module d'élasticité. Une coupe du matériau montre que la densité est homogène dans toute l'épaisseur de celui-ci. Des résultats analogues sont mesurés sur le matériau obtenu après deux cycles d'imprégnation-polymérisation- carbonisation, confirmant le caractère superflu du deuxième cycle. Exemple comparatif No 1 A titre de comparaison, un substrat identique au substrat est soumis à une densification par voie liquide comprenant 7 cycles d'imprégnation-polymérisation-carbonisation, l'imprégnation étant réalisée également avec une résine phénolique La durée totale de chaque cycle est d'environ 12 jours (intervalle de temps minimum séparant les débuts de deux cycles consécutifs). La courbe B de la figure 2 représente l'évolution de la densité du matériau densifié en fonction du nombre d'opérations On observe que c'est à la fin de la sixième opération (sixième cycle) que l'on aboutit à une densité de 1,41 égale à celle du matériau obtenu avec le procédé de l'exemple précédent, après deux opérations. Le matériau composite obtenu est soumis au même essai en traction que dans l'exemple précédent Les résultats obtenus sont: Rt = 78 M Pa All = 0,79 % E = 25 G Pa. Du point de vue de ses propriétés mécaniques, le matériau obtenu par le procédé conforme à l'invention est sensiblement équi- valent à celui obtenu par densification par voie liquide, avec cependant un allongement à la rupture plus élevé Par contre, le temps total de densification du matériau obtenu par le procédé selon l'invention, y compris le cycle terminal d'imprégnation- polymarisation-carbonisation, est considérablement plus court, puisqu'il est d'environ 2 semaines. Dans ce qui précède, on a envisagé la densification du substrat par une poudre de noir de carbone. Un ou plusieurs autres matériaux en poudre pourront être ajoutés à la poudre de carbone dans la barbotine 12. Ainsi, des éléments inhibiteurs d'oxydation peuvent être introduits sous forme de poudre dans la matrice du matériau composites Ces éléments sont par exemple en un matériau choisi parmi des carbures (tels que B 4 C, Si C), nitrures (tel que BN) ou oxydes (tels que Si O 2) Le ou les inhibiteurs d'oxydation sont mélangés intimement avec la poudre de carbone lors de l'élaboration de la barbotine La présence d'inhibiteur d'oxydation procure au matériau composite une meilleure tenue en atmosphère oxydante, un problème remontré avec les matériaux composites à matrice carbone étant leur dégradation par oxydation du carbone. Par ailleurs, la résine liant les particules de poudre de la matrice peut être introduite dans celle-ci sous forme de poudre, directement avec la poudre de carbone La barbotine comprend alors la poudre de carbone, la poudre de résine et, éventuellement, une poudre d'un inhibiteur d'oxydation Une résine précurseur du carbone apte à être introduite sous forme de poudre est la résine phénolique "RS 501 " de la société française RHONE POULENC. Le procédé de densification selon l'invention peut être mis en oeuvre sur des substrats autres que formés d'un empilement de strates à plat. La figure 3 montre par exemple une installation permettant la densification d'un substrat 30 de forme conique (plus exactement tronconique). Le substrat est disposé dans un bac 40 contenant une paroi perforée 38 ayant une forme conique correspondant à celle du substrat et disposée avec son axe vertical Le substrat 30 est situé au dessus de la paroi perforée 38 avec interposition d'un filtre 34 et d'un tamis intermédiaire 36 disposés dans cet ordre entre le substrat et la paroi 38 La barbotine 32 est versée au dessus du substrat La chambre 50 délimitée par la paroi perforée conique 38 fermée par un fond 46 à son extrémité inférieure et une paroi 48 à son extrémité supérieure est reliée à une pompe à vide 42 par une conduite 44. REVENDICATIONS 1 Procédé de densification d'un substrat poreux par une matrice contenant du carbone, caractérisé en ce qu'il comprend les étapes qui consistent à placer d'un côté d'un substrat à densifier une barbo- tine contenant une poudre très fine de carbone, établir une différence de pression pour forcer la barbotine à traverser le substrat, filtrer le liquide ayant traversé le substrat pour retenir la poudre de carbone à l'intérieur du substrat, et lorsque la densification du substrat par la poudre de carbone est terminée, sécher le substrat densifié et transformer en carbone, par carbonisation, un précurseur de carbone introduit dans le substrat afin de lier la poudre constituant la matrice. 2 Procédé selon la revendication 1, caractérisé en ce que le précurseur du carbone est une résine introduite par imprégnation du substrat densifié et séché. 3 Procédé selon la revendication 1, caractérisé en ce que le précurseur du carbone est introduit sous forme de liquide mélangé à la poudre de carbone dans la barbotine. 4 Procédé selon l'une quelconque des revendications 1 et 3, caractérisé en ce que la poudre de carbone est du noir de carbone ayant une granulométrie moyenne submicronique. Procédé selon l'une quelconque des revendications 1 à 4, caractérisé en ce que la barbotine comprend en outre une poudre d'un matériau inhibiteur d'oxydation mélangée avec la poudre de carbone. 6 Procédé selon l'une quelconque des revendications 1 à 5, caractérisé en ce que, après carbonisation du liant, le matériau obtenu est soumis à une opération de graphitation. 7 Procédé selon l'une quelconque des revendications 1 à 6, caractérisé en ce que des vibrations sont appliquées au substrat lors du passage de la barbotine à travers celui-ci.